КОНФИГУРАЦИИ ФИЛЬТРУЮЩЕЙ СРЕДЫ

1. Фильтрующая среда, содержащая слой подложки, содержащий первую поверхность, характеризующуюся обработкой, которая увеличивает угол скатывания первой поверхности для капли воды объемом 50 мкл, если первая поверхность погружена в толуол, при этом слой подложки имеет первый край и второй край и слой подложки определяет множество рифлей, проходящих между первым краем и вторым краем.
2. Фильтрующая среда по п. 1, отличающаяся тем, что угол скатывания первой поверхности находится в диапазоне от 50 градусов до 90 градусов и первая поверхность характеризуется краевым углом, находящимся в диапазоне от 90 градусов до 180 градусов, для капли воды объемом 50 мкл, если первая поверхность погружена в толуол.
3. Фильтрующая среда по любому из пп. 1-2, отличающаяся тем, что слой подложки дополнительно определяет вторую поверхность, характеризующуюся углом скатывания, находящимся в диапазоне от 50 градусов до 90 градусов, и краевым углом, находящимся в диапазоне от 90 градусов до 180 градусов, для капли воды объемом 50 мкл, если вторая поверхность погружена в толуол.
4. Фильтрующая среда по любому из пп. 1-3, отличающаяся тем, что рифли являются сужающимися.
5. Фильтрующая среда по любому из пп. 1-4, отличающаяся тем, что рифли определяют ребра.
6. Фильтрующая среда по любому из пп. 1-5, отличающаяся тем, что угол скатывания первой поверхности находится в диапазоне от 60 градусов до 90 градусов, в диапазоне от 70 градусов до 90 градусов или в диапазоне от 80 градусов до 90 градусов.
7. Фильтрующая среда по любому из пп. 1-6, отличающаяся тем, что первая поверхность предусматривает поверхность, подвергнутую УФ-обработке.
8. Фильтрующая среда по любому из пп. 1-7, отличающаяся тем, что первая поверхность предусматривает поверхность, подвергнутую УФ-кислородной обработке.
9. Фильтрующая среда по любому из пп. 1-8, отличающаяся тем, что слой подложки содержит по меньшей мере один из ароматического компонента и ненасыщенного компонента.
10. Фильтрующая среда по любому из пп. 1-9, отличающаяся тем, что слой подложки содержит УФ-реактивную смолу.
11. Фильтрующая среда по любому из пп. 1-10, отличающаяся тем, что первая поверхность содержит полимер, содержащий гидрофильную группу.
12. Фильтрующая среда по любому из пп. 1-11, отличающаяся тем, что полимер, содержащий гидрофильную группу, содержит гидрофильную боковую группу.
13. Фильтрующая среда по любому из пп. 1-12, отличающаяся тем, что полимер, содержащий гидрофильную группу, не предусматривает фторполимер.
14. Фильтрующая среда по любому из пп. 1-13, отличающаяся тем, что полимер, содержащий гидрофильную группу, предусматривает гидрофильный полимер.
15. Фильтрующая среда по любому из пп. 1-14, отличающаяся тем, что полимер, содержащий гидрофильную группу, предусматривает заряженный полимер.
16. Фильтрующая среда по любому из пп. 1-15, отличающаяся тем, что полимер, содержащий гидрофильную группу, предусматривает гидроксилированный метакрилатный полимер.
17. Фильтрующая среда по любому из пп. 1-16, отличающаяся тем, что слой подложки содержит модифицирующую смолу.
18. Фильтрующая среда по любому из пп. 1-17, отличающаяся тем, что слой подложки содержит поры со средним диаметром, составляющим не более 2 мм.
19. Фильтрующая среда по любому из пп. 1-18, отличающаяся тем, что слой подложки содержит поры со средним диаметром, находящимся в диапазоне от 40 мкм до 50 мкм.
20. Фильтрующая среда по любому из пп. 1-19, отличающаяся тем, что слой подложки характеризуется пористостью, составляющей от по меньшей мере 15% до не более 99%.
21. Фильтрующая среда по любому из пп. 1-20, отличающаяся тем, что слой подложки содержит по меньшей мере один из ароматического компонента и ненасыщенного компонента, при этом поверхность предусматривает поверхность, подвергнутую УФ-обработке, при этом подложка содержит поры со средним диаметром, составляющим не более 2 мм, и при этом подложка характеризуется пористостью, составляющей от по меньшей мере 15% до не более 99%.
22. Фильтрующая среда по любому из пп. 1-21, отличающаяся тем, что поверхность содержит полимер, содержащий гидрофильную группу, при этом подложка содержит поры со средним диаметром, составляющим не более 2 мм, и при этом подложка характеризуется пористостью, составляющей от по меньшей мере 15% до не более 99%.
23. Фильтрующая среда по любому из пп. 1-22, отличающаяся тем, что слой подложки является стабильным.
24. Фильтрующая среда по любому из пп. 1-23, отличающаяся тем, что первая поверхность содержит поли(гидроксипропилметакрилат) (РНРМ), поли(2-гидроксиэтилметакрилат) (РНЕМ), поли(2-этил-2-оксазолин) (Р2Е20), полиэтиленимин (PEI), кватернизированный полиэтиленимин, полидофамин или их комбинации.
25. Фильтрующая среда по любому из пп. 1-24, отличающаяся тем, что слой подложки содержит целлюлозу, сложный полиэфир, полиамид, полиолефин, стекло или их комбинацию.
26. Фильтрующая среда по любому из пп. 1-25, отличающаяся тем, что слой подложки содержит фенольную смолу.
27. Фильтрующая среда, содержащая первый слой подложки, содержащий первую поверхность, характеризующуюся обработкой, которая увеличивает угол скатывания первой поверхности для капли воды объемом 50 мкл, если первая поверхность погружена в толуол, при этом первый слой подложки имеет первый край и второй край и первый слой подложки является рифленым, определяя пики рифлей и углубления рифлей, и второй слой подложки, соединенный с первым слоем подложки, при этом второй слой подложки является плоским и первый слой подложки и второй слой подложки совместно определяют множество рифлей, проходящих между первым краем и вторым краем.
28. Фильтрующая среда по п. 27, отличающаяся тем, что угол скатывания первой поверхности находится в диапазоне от 50 градусов до 90 градусов и первая поверхность характеризуется краевым углом, находящимся в диапазоне от 90 градусов до 180 градусов, для капли воды объемом 50 мкл, если первая поверхность погружена в толуол.
29. Фильтрующая среда по любому из пп. 27-28, отличающаяся тем, что первый слой подложки определяет вторую поверхность, характеризующуюся углом скатывания, находящимся в диапазоне от 50 градусов до 90 градусов, и краевым углом, находящимся в диапазоне от 90 градусов до 180 градусов, для капли воды объемом 50 мкл, если вторая поверхность погружена в толуол.
30. Фильтрующая среда по любому из пп. 27-29, отличающаяся тем, что второй слой подложки определяет третью поверхность, характеризующуюся углом скатывания, находящимся в диапазоне от 50 градусов до 90 градусов, и краевым углом, находящимся в диапазоне от 90 градусов до 180 градусов, для капли воды объемом 50 мкл, если первая поверхность погружена в толуол.
31. Фильтрующая среда по любому из пп. 27-30, отличающаяся тем, что второй слой подложки определяет четвертую поверхность, характеризующуюся углом скатывания, находящимся в диапазоне от 50 градусов до 90 градусов, и краевым углом, находящимся в диапазоне от 90 градусов до 180 градусов, для капли воды объемом 50 мкл, если вторая поверхность погружена в толуол.
32. Фильтрующая среда по любому из пп. 27-31, отличающаяся тем, что угол скатывания первой поверхности находится в диапазоне от 60 градусов до 90 градусов, в диапазоне от 70 градусов до 90 градусов или в диапазоне от 80 градусов до 90 градусов.
33. Фильтрующая среда по любому из пп. 27-32, отличающаяся тем, что первая поверхность предусматривает поверхность, подвергнутую УФ-обработке.
34. Фильтрующая среда по любому из пп. 27-33, отличающаяся тем, что первая поверхность предусматривает поверхность, подвергнутую УФ-кислородной обработке.
35. Фильтрующая среда по любому из пп. 27-34, отличающаяся тем, что первый слой подложки содержит по меньшей мере один из ароматического компонента и ненасыщенного компонента.
36. Фильтрующая среда по любому из пп. 27-35, отличающаяся тем, что первый слой подложки содержит УФ-реактивную смолу.
37. Фильтрующая среда по любому из пп. 27-36, отличающаяся тем, что первая поверхность содержит полимер, содержащий гидрофильную группу.
38. Фильтрующая среда по любому из пп. 27-37, отличающаяся тем, что полимер, содержащий гидрофильную группу, содержит гидрофильную боковую группу.
39. Фильтрующая среда по любому из пп. 27-38, отличающаяся тем, что полимер, содержащий гидрофильную группу, не предусматривает фторполимер.
40. Фильтрующая среда по любому из пп. 27-39, отличающаяся тем, что полимер, содержащий гидрофильную группу, предусматривает гидрофильный полимер.
41. Фильтрующая среда по любому из пп. 27-40, отличающаяся тем, что полимер, содержащий гидрофильную группу, предусматривает заряженный полимер.
42. Фильтрующая среда по любому из пп. 27-41, отличающаяся тем, что полимер, содержащий гидрофильную группу, предусматривает гидроксилированный метакрилатный полимер.
43. Фильтрующая среда по любому из пп. 27-42, отличающаяся тем, что первый слой подложки содержит модифицирующую смолу.
44. Фильтрующая среда по любому из пп. 27-43, отличающаяся тем, что первый слой подложки содержит поры со средним диаметром, составляющим не более 2 мм.
45. Фильтрующая среда по любому из пп. 27-44, отличающаяся тем, что первый слой субстрата содержит поры со средним диаметром, находящимся в диапазоне от 40 мкм до 50 мкм.
46. Фильтрующая среда по любому из пп. 27-45, отличающаяся тем, что первый слой подложки характеризуется пористостью, составляющей от по меньшей мере 15% до не более 99%.
47. Фильтрующая среда по любому из пп. 27-46, отличающаяся тем, что первый слой подложки содержит по меньшей мере один из ароматического компонента и ненасыщенного компонента, при этом первая поверхность предусматривает поверхность, подвергнутую УФ-обработке, при этом первый слой подложки содержит поры со средним диаметром, составляющим не более 2 мм, и при этом первый слой подложки характеризуется пористостью, составляющей от по меньшей мере 15% до не более 99%.
48. Фильтрующая среда по любому из пп. 27-47, отличающаяся тем, что первая поверхность содержит полимер, содержащий гидрофильную группу, при этом первый слой подложки содержит поры со средним диаметром, составляющим не более 2 мм, и при этом первый слой подложки характеризуется пористостью, составляющей от по меньшей мере 15% до не более 99%.
49. Фильтрующая среда по любому из пп. 27-48, отличающаяся тем, что по меньшей мере один из первого слоя подложки и второго слоя подложки является стабильным.
50. Фильтрующая среда по любому из пп. 27-49, отличающаяся тем, что первая поверхность содержит поли(гидроксипропилметакрилат) (РНРМ), поли(2-гидроксиэтилметакрилат) (РНЕМ), поли(2-этил-2-оксазолин) (Р2Е20), полиэтиленимин (PEI), кватернизированный полиэтиленимин, полидофамин или их комбинации.
51. Фильтрующая среда по любому из пп. 27-50, отличающаяся тем, что первый слой подложки содержит целлюлозу, сложный полиэфир, полиамид, полиолефин, стекло или их комбинацию.
52. Фильтрующая среда по любому из пп. 27-51, отличающаяся тем, что первый слой подложки содержит фенольную смолу.
53. Фильтрующая среда, содержащая первый слой подложки, определяющий первую поверхность, характеризующуюся углом скатывания, находящимся в диапазоне от 50 градусов до 90 градусов, и краевым углом, находящимся в диапазоне от 90 градусов до 180 градусов, для капли воды объемом 50 мкл, если первая поверхность погружена в толуол, и второй слой подложки, примыкающий к первому слою подложки, при этом второй слой подложки определяет вторую поверхность, характеризующуюся углом скатывания, находящимся в диапазоне от 50 градусов до 90 градусов, и краевым углом, находящимся в диапазоне от 90 градусов до 180 градусов, для капли воды объемом 50 мкл, если вторая поверхность погружена в толуол.
54. Фильтрующая среда по п. 53, отличающаяся тем, что первый слой подложки и второй слой подложки представляют собой разные материалы.
55. Фильтрующая среда по любому из пп. 53-54, отличающаяся тем, что первая подложка характеризуется первым средним размером пор и вторая подложка характеризуется вторым средним размером пор, при этом первый средний размер пор и второй средний размер пор являются разными.
56. Фильтрующая среда по любому из пп. 53-55, отличающаяся тем, что первая поверхность предусматривает поверхность, подвергнутую УФ-обработке, и вторая поверхность содержит полимер, содержащий гидрофильную группу.
57. Фильтрующая среда по любому из пп. 53-56, отличающаяся тем, что дополнительно содержит третий слой подложки, примыкающий ко второму слою подложки, при этом третий слой подложки определяет третью поверхность, характеризующуюся углом скатывания, находящимся в диапазоне от 50 градусов до 90 градусов, и краевым углом, находящимся в диапазоне от 90 градусов до 180 градусов, для капли воды объемом 50 мкл, если третья поверхность погружена в толуол.
58. Фильтрующая среда по любому из пп. 53-57, отличающаяся тем, что третий слой подложки и второй слой подложки представляют собой разные материалы.
59. Фильтрующая среда по любому из пп. 53-58, отличающаяся тем, что первый слой подложки определяет третью поверхность, характеризующуюся углом скатывания, находящимся в диапазоне от 50 градусов до 90 градусов, и краевым углом, находящимся в диапазоне от 90 градусов до 180 градусов, для капли воды объемом 50 мкл, если третья поверхность погружена в толуол.
60. Фильтрующая среда по любому из пп. 53-59, отличающаяся тем, что второй слой подложки определяет четвертую поверхность, характеризующуюся углом скатывания, находящимся в диапазоне от 50 градусов до 90 градусов, и краевым углом, находящимся в диапазоне от 90 градусов до 180 градусов, для капли воды объемом 50 мкл, если четвертая поверхность погружена в толуол.
61. Фильтрующая среда по любому из пп. 53-60, отличающаяся тем, что угол скатывания первой поверхности находится в диапазоне от 60 градусов до 90 градусов, в диапазоне от 70 градусов до 90 градусов или в диапазоне от 80 градусов до 90 градусов.
62. Фильтрующая среда по любому из пп. 53-61, отличающаяся тем, что первая поверхность предусматривает поверхность, подвергнутую УФ-обработке.
63. Фильтрующая среда по любому из пп. 53-62, отличающаяся тем, что первая поверхность предусматривает поверхность, подвергнутую УФ-кислородной обработке.
64. Фильтрующая среда по любому из пп. 53-63, отличающаяся тем, что первый слой подложки содержит по меньшей мере один из ароматического компонента и ненасыщенного компонента.
65. Фильтрующая среда по любому из пп. 53-64, отличающаяся тем, что первый слой подложки содержит УФ-реактивную смолу.
66. Фильтрующая среда по любому из пп. 53-65, отличающаяся тем, что вторая поверхность содержит полимер, содержащий гидрофильную группу.
67. Фильтрующая среда по любому из пп. 53-66, отличающаяся тем, что полимер, содержащий гидрофильную группу, содержит гидрофильную боковую группу.
68. Фильтрующая среда по любому из пп. 53-67, отличающаяся тем, что полимер, содержащий гидрофильную группу, не предусматривает фторполимер.
69. Фильтрующая среда по любому из пп. 53-68, отличающаяся тем, что полимер, содержащий гидрофильную группу, предусматривает гидрофильный полимер.
70. Фильтрующая среда по любому из пп. 53-69, отличающаяся тем, что полимер, содержащий гидрофильную группу, предусматривает заряженный полимер.
71. Фильтрующая среда по любому из пп. 53-70, отличающаяся тем, что полимер, содержащий гидрофильную группу, предусматривает гидроксилированный метакрилатный полимер.
72. Фильтрующая среда по любому из пп. 53-71, отличающаяся тем, что второй слой подложки содержит модифицирующую смолу.
73. Фильтрующая среда по любому из пп. 53-72, отличающаяся тем, что первый слой подложки содержит поры со средним диаметром, составляющим не более 2 мм.
74. Фильтрующая среда по любому из пп. 53-73, отличающаяся тем, что первый слой субстрата содержит поры со средним диаметром, находящимся в диапазоне от 40 мкм до 50 мкм.
75. Фильтрующая среда по любому из пп. 53-74, отличающаяся тем, что первый слой подложки характеризуется пористостью, составляющей от по меньшей мере 15% до не более 99%.
76. Фильтрующая среда по любому из пп.53-75, отличающаяся тем, что первый слой подложки содержит по меньшей мере один из ароматического компонента и ненасыщенного компонента, при этом первая поверхность предусматривает поверхность, подвергнутую УФ-обработке, при этом первый слой подложки содержит поры со средним диаметром, составляющим не более 2 мм, и при этом первый слой подложки характеризуется пористостью, составляющей от по меньшей мере 15% до не более 99%.
77. Фильтрующая среда по любому из пп. 53-76, отличающаяся тем, что вторая поверхность содержит полимер, содержащий гидрофильную группу, при этом второй слой подложки содержит поры со средним диаметром, составляющим не более 2 мм, и при этом второй слой подложки характеризуется пористостью, составляющей от по меньшей мере 15% до не более 99%.
78. Фильтрующая среда по любому из пп. 53-77, отличающаяся тем, что по меньшей мере один из первого слоя подложки и второго слоя подложки является стабильным.
79. Фильтрующая среда по любому из пп. 53-78, отличающаяся тем, что первая поверхность содержит поли(гидроксипропилметакрилат) (РНРМ), поли(2-гидроксиэтилметакрилат) (РНЕМ), поли(2-этил-2-оксазолин) (Р2Е20), полиэтиленимин (PEI), кватернизированный полиэтиленимин, полидофамин или их комбинации.
80. Фильтрующая среда по любому из пп. 53-79, отличающаяся тем, что каждый из первого слоя подложки и второго слоя подложки содержит целлюлозу, сложный полиэфир, полиамид, полиолефин, стекло или их комбинацию.
81. Фильтрующая среда, содержащая первый слой подложки, содержащий первую поверхность, которая представляет собой поверхность, подвергнутую УФ-обработке, и второй слой подложки, примыкающий к первому слою подложки, при этом второй слой подложки содержит вторую поверхность, содержащую полимер, содержащий гидрофильную группу.
82. Фильтрующая среда по п. 81, отличающаяся тем, что первая поверхность содержит УФ-реактивную смолу.
83. Фильтрующая среда по любому из пп. 81-82, отличающаяся тем, что каждая из первой поверхности и второй поверхности характеризуется углом скатывания, находящимся в диапазоне от 50 градусов до 90 градусов, и краевым углом, находящимся в диапазоне от 90 градусов до 180 градусов, для капли воды объемом 50 мкл при погружении в толуол.
84. Фильтрующая среда по любому из пп. 81-83, отличающаяся тем, что угол скатывания первой поверхности находится в диапазоне от 60 градусов до 90 градусов, в диапазоне от 70 градусов до 90 градусов или в диапазоне от 80 градусов до 90 градусов.
85. Фильтрующая среда по любому из пп. 81-84, отличающаяся тем, что первая поверхность предусматривает поверхность, подвергнутую УФ-кислородной обработке.
86. Фильтрующая среда по любому из пп. 81-85, отличающаяся тем, что первый слой подложки содержит по меньшей мере один из ароматического компонента и ненасыщенного компонента.
87. Фильтрующая среда по любому из пп. 81-86, отличающаяся тем, что вторая поверхность содержит полимер, содержащий гидрофильную группу.
88. Фильтрующая среда по любому из пп. 81-87, отличающаяся тем, что полимер, содержащий гидрофильную группу, содержит гидрофильную боковую группу.
89. Фильтрующая среда по любому из пп. 81-88, отличающаяся тем, что полимер, содержащий гидрофильную группу, не предусматривает фторполимер.
90. Фильтрующая среда по любому из пп. 81-89, отличающаяся тем, что полимер, содержащий гидрофильную группу, предусматривает гидрофильный полимер.
91. Фильтрующая среда по любому из пп. 81-90, отличающаяся тем, что полимер, содержащий гидрофильную группу, предусматривает заряженный полимер.
92. Фильтрующая среда по любому из пп. 81-91, отличающаяся тем, что полимер, содержащий гидрофильную группу, предусматривает гидроксилированный метакрилатный полимер.
93. Фильтрующая среда по любому из пп. 81-92, отличающаяся тем, что второй слой подложки содержит модифицирующую смолу.
94. Фильтрующая среда по любому из пп. 81-93, отличающаяся тем, что первый слой подложки содержит поры со средним диаметром, составляющим не более 2 мм.
95. Фильтрующая среда по любому из пп. 81-94, отличающаяся тем, что первый слой субстрата содержит поры со средним диаметром, находящимся в диапазоне от 40 мкм до 50 мкм.
96. Фильтрующая среда по любому из пп. 81-95, отличающаяся тем, что первый слой подложки характеризуется пористостью, составляющей от по меньшей мере 15% до не более 99%.
97. Фильтрующая среда по любому из пп. 81-96, отличающаяся тем, что первый слой подложки содержит по меньшей мере один из ароматического компонента и ненасыщенного компонента, при этом первая поверхность предусматривает поверхность, подвергнутую УФ-обработке, при этом первый слой подложки содержит поры со средним диаметром, составляющим не более 2 мм, и при этом первый слой подложки характеризуется пористостью, составляющей от по меньшей мере 15% до не более 99%.
98. Фильтрующая среда по любому из пп. 81-97, отличающаяся тем, что вторая поверхность содержит полимер, содержащий гидрофильную группу, при этом второй слой подложки содержит поры со средним диаметром, составляющим не более 2 мм, и при этом второй слой подложки характеризуется пористостью, составляющей от по меньшей мере 15% до не более 99%.
99. Фильтрующая среда по любому из пп. 81-98, отличающаяся тем, что по меньшей мере один из первого слоя подложки и второго слоя подложки является стабильным.
100. Фильтрующая среда по любому из пп. 81-99, отличающаяся тем, что первая поверхность содержит поли(гидроксипропилметакрилат) (РНРМ), поли(2-гидроксиэтилметакрилат) (РНЕМ), поли(2-этил-2-оксазолин) (Р2Е20), полиэтиленимин (PEI), кватернизированный полиэтиленимин, полидофамин или их комбинации.
101. Фильтрующая среда по любому из пп. 81-100, отличающаяся тем, что каждый из первого слоя подложки и второго слоя подложки содержит целлюлозу, сложный полиэфир, полиамид, полиолефин, стекло или их комбинацию.
102. Фильтрующая среда, содержащая первую подложку, характеризующуюся первым значением пористости и определяющую первую поверхность, и вторую подложку, примыкающую к первой подложке, при этом вторая подложка характеризуется вторым значением пористости и определяет вторую поверхность, где первое значение пористости является большим, чем второе значение пористости, и где каждая из первой поверхности и второй поверхности характеризуется обработкой, которая повышает угол скатывания поверхности для капли воды объемом 50 мкл, если поверхность погружена в толуол.
103. Фильтрующая среда по п. 102, отличающаяся тем, что угол скатывания каждой из первой поверхности и второй поверхности находится в диапазоне от 50 градусов до 90 градусов и каждая из первой поверхности и второй поверхности характеризуется краевым углом, находящимся в диапазоне от 90 градусов до 180 градусов, для капли воды объемом 50 мкл, если погружена в толуол.
104. Фильтрующая среда по любому из пп. 102-103, отличающаяся тем, что первая подложка представляет собой сито.
105. Фильтрующая среда по любому из пп. 102-104, отличающаяся тем, что вторая подложка представляет собой сито.
106. Фильтрующая среда по любому из пп. 102-105, отличающаяся тем, что первая поверхность содержит УФ-реактивную смолу.
107. Фильтрующая среда по любому из пп. 102-106, отличающаяся тем, что угол скатывания первой поверхности находится в диапазоне от 60 градусов до 90 градусов, в диапазоне от 70 градусов до 90 градусов или в диапазоне от 80 градусов до 90 градусов.
108. Фильтрующая среда по любому из пп. 102-107, отличающаяся тем, что угол скатывания второй поверхности находится в диапазоне от 60 градусов до 90 градусов, в диапазоне от 70 градусов до 90 градусов или в диапазоне от 80 градусов до 90 градусов.
109. Фильтрующая среда по любому из пп. 102-108, отличающаяся тем, что первая поверхность предусматривает поверхность, подвергнутую УФ-кислородной обработке.
110. Фильтрующая среда по любому из пп. 102-109, отличающаяся тем, что первый слой подложки содержит по меньшей мере один из ароматического компонента и ненасыщенного компонента.
111. Фильтрующая среда по любому из пп. 102-110, отличающаяся тем, что вторая поверхность содержит полимер, содержащий гидрофильную группу.
112. Фильтрующая среда по любому из пп. 102-111, отличающаяся тем, что полимер, содержащий гидрофильную группу, содержит гидрофильную боковую группу.
113. Фильтрующая среда по любому из пп. 102-112, отличающаяся тем, что полимер, содержащий гидрофильную группу, не предусматривает фторполимер.
114. Фильтрующая среда по любому из пп. 102-113, отличающаяся тем, что полимер, содержащий гидрофильную группу, предусматривает гидрофильный полимер.
115. Фильтрующая среда по любому из пп. 102-114, отличающаяся тем, что полимер, содержащий гидрофильную группу, предусматривает заряженный полимер.
116. Фильтрующая среда по любому из пп. 102-115, отличающаяся тем, что полимер, содержащий гидрофильную группу, предусматривает гидроксилированный метакрштатный полимер.
117. Фильтрующая среда по любому из пп. 102-116, отличающаяся тем, что второй слой подложки содержит модифицирующую смолу.
118. Фильтрующая среда по любому из пп. 102-117, отличающаяся тем, что первый слой подложки содержит поры со средним диаметром, составляющим не более 2 мм.
119. Фильтрующая среда по любому из пп. 102-118, отличающаяся тем, что первый слой субстрата содержит поры со средним диаметром, находящимся в диапазоне от 40 мкм до 50 мкм.
120. Фильтрующая среда по любому из пп. 102-119, отличающаяся тем, что первый слой подложки характеризуется пористостью, составляющей от по меньшей мере 15% до не более 99%.
121. Фильтрующая среда по любому из пп. 102-120, отличающаяся тем, что первый слой подложки содержит по меньшей мере один из ароматического компонента и ненасыщенного компонента, при этом первая поверхность предусматривает поверхность, подвергнутую УФ-обработке, при этом первый слой подложки содержит поры со средним диаметром, составляющим не более 2 мм, и при этом первый слой подложки характеризуется пористостью, составляющей от по меньшей мере 15% до не более 99%.
122. Фильтрующая среда по любому из пп. 102-121, отличающаяся тем, что вторая поверхность содержит полимер, содержащий гидрофильную группу, при этом второй слой подложки содержит поры со средним диаметром, составляющим не более 2 мм, и при этом второй слой подложки характеризуется пористостью, составляющей от по меньшей мере 15% до не более 99%.
123. Фильтрующая среда по любому из пп. 102-122, отличающаяся тем, что по меньшей мере один из первого слоя подложки и второго слоя подложки является стабильным.
124. Фильтрующая среда по любому из пп. 102-123, отличающаяся тем, что первая поверхность содержит поли(гидроксипропилметакрилат) (РНРМ), поли(2-гидроксиэтилметакрилат) (РНЕМ), поли(2-этил-2-оксазолин) (Р2Е20), полиэтиленимин (PEI), кватернизированный полиэтиленимин, полидофамин или их комбинации.
125. Фильтрующая среда по любому из пп. 102-124, отличающаяся тем, что каждый из первого слоя подложки и второго слоя подложки содержит целлюлозу, сложный полиэфир, полиамид, полиолефин, стекло или их комбинацию.